БЕТОННАЯ СМЕСЬ
CONCRETE MIXTURE

Изобретение относится к промышленности строительных материалов, в частности к производству бетонных стеновых блоков для малоэтажного строительства.
Известна бетонная смесь, включающая мас.%: цемент 21,3-24,2; керамзит 57,6-64,0; керамзитовый песок 8,6-17,8; вспученный перлитовый песок 3,2-4,6; омыленную канифоль 0,001-0,0012; воду [1].
Задача изобретения состоит в повышении прочности бетонных блоков.
Технический результат достигается тем, что бетонная смесь, включающая портландцемент, вспученный перлитовый песок, воду, содержит вспученный перлитовый песок, измельченный до прохождения через сетку №014, и дополнительно - мелкий кварцевый песок и метилсиликонат натрия либо этилсиликонат натрия при следующем соотношении компонентов, мас.%: портландцемент 26-28; вспученный перлитовый песок, измельченный до прохождения через сетку №014, 29,7-37,7; мелкий кварцевый песок 12-16; метилсиликонат натрия либо этилсиликонат натрия 0,2-0,3; вода 24-26.
Составы бетонной смеси приведены в таблице.
Компоненты
Содержание, мас.%
состав №1
состав №2
состав №3
состав №4
Портландцемент
26
27
27
28
Вспученный перлитовый песок, измельченный до прохождения через
сетку №014
37,7
33,8
33,8
29,7
Мелкий кварцевый песок
12
14
14
16
Метилсиликонат натрия
-
-
0,2
0,3
Эгилсиликонат натрия
0,3
0,2
-
-
Вода
24
25
25
26
Для приготовления бетонной смеси подготавливают и дозируют сырьевые компоненты. Портландцемент (М 400), вспученный перлитовый песок, измельченный до прохождения через сетку №014, мелкий кварцевый песок, метилсиликонат натрия либо этилсиликонат натрия смешивают с добавлением воды. Приготовленную бетонную смесь укладывают в металлические (предварительно смазанные минеральным маслом) формы и оставляют до затвердевания. Прочность на сжатие бетона, полученного из предложенной смеси, составит 10-12 МПа.
Источник информации
1. А.с. №1276650 СССР, C04B 28/02, 14/18, 1986.